(57)【要約】  本発明の吸着剤の製造方法は、ドロマイト類と、溶解状態のリン化合物を含む溶液とを接触させる吸着工程と、前記溶液と接触させた前記ドロマイト類を焼成する焼成工程とを有することを特徴とする。前記吸着工程は、ｐＨが２以上１２以下の条件で行うことが好ましい。また、前記焼成工程は、３００℃以上１０００℃以下の条件で行うことが好ましい。本発明によれば、水素イオン指数（ｐＨ）が大きい状態であっても、重金属を効率よく除去することができる吸着剤を提供すること、当該吸着剤を製造することができる吸着剤の製造方法を提供すること、また、被処理物から重金属を効率よく除去することができる処理方法を提供することができる。【特許請求の範囲】
【請求項１】
ドロマイト類と、溶解状態のリン化合物を含む溶液とを接触させリン成分を前記ドロマイト類に吸着させる吸着工程と、
前記溶液と接触させた前記ドロマイト類を焼成する焼成工程とを有することを特徴とする吸着剤の製造方法。
【請求項２】
前記ドロマイト類は、水酸化ドロマイトである請求項１に記載の吸着剤の製造方法。
【請求項３】
前記ドロマイト類は、ドロマイトである請求項１または２に記載の吸着剤の製造方法。
【請求項４】
前記吸着工程をｐＨが２以上１２以下の条件で行う請求項１ないし３のいずれか１項に記載の吸着剤の製造方法。
【請求項５】
前記焼成工程は、３００℃以上１０００℃以下の条件で行う請求項１ないし４のいずれか１項に記載の吸着剤の製造方法。
【請求項６】
前記焼成工程の後に、水化させる水化工程をさらに有している請求項１ないし５のいずれか１項に記載の吸着剤の製造方法。
【請求項７】
前記リン化合物として、汚泥灰由来物を用いる請求項１ないし６のいずれか１項に記載の吸着剤の製造方法。
【請求項８】
前記ドロマイト類１００質量部に対して、リン酸イオンを０．１質量部以上２０質量部以下の割合で吸着させる請求項１ないし７のいずれか１項に記載の吸着剤の製造方法。
【請求項９】
ドロマイト類とリン酸イオンとを含み、
前記リン酸イオンの少なくとも一部が、前記ドロマイト類を構成するＣａおよびＭｇのうちの少なくとも一方と化学結合し、リン酸カルシウム系化合物およびリン酸マグネシウム系化合物のうちの少なくとも一方を形成していることを特徴とする吸着剤。
【請求項１０】
２５℃で１ｇの吸着剤を１０ｍＬの水と混合した場合のリン酸イオンの溶出量が１００ｐｐｍ以下であり、
２５℃で１ｇの吸着剤を１０ｍＬの１Ｎの塩酸と混合した場合のリン酸イオンの溶出量が吸着量の３０％以上である請求項９に記載の吸着剤。
【請求項１１】
ＢＥＴ比表面積が１０ｍ２／ｇ以上１０００ｍ２／ｇ以下である請求項９または１０に記載の吸着剤。
【請求項１２】
平均細孔径が１ｎｍ以上２００ｎｍ以下である請求項９ないし１１のいずれか１項に記載の吸着剤。
【請求項１３】
請求項１ないし８のいずれか１項に記載の製造方法を用いて製造された吸着剤と、重金属を含む被処理物とを接触させ、被処理物中に含まれる前記重金属を除去することを特徴とする処理方法。
【請求項１４】
請求項９ないし１２のいずれか１項に記載の吸着剤と、重金属を含む被処理物とを接触させ、被処理物中に含まれる前記重金属を除去することを特徴とする処理方法。
【請求項１５】
ｐＨが５以上の条件で、前記吸着剤と前記被処理物とを接触させる請求項１３または１４に記載の処理方法。
【発明の詳細な説明】
【技術分野】
【０００１】
本発明は、吸着剤の製造方法、吸着剤および処理方法に関する。
【背景技術】
【０００２】
工場や鉱山で用いた水には、多くの重金属等の汚染物質が含まれることがある。このような汚染された水を排水する場合には、汚染物質を十分に除去する必要がある。【０００３】
また、汚染土壌の井戸水等にも重金属等の汚染物質が含まれることがあり、飲用水等の生活用水等として用いる場合に、汚染物質を十分に除去する必要がある。【０００４】
従来においては、汚染物質の除去には、大量の吸着剤が使われている（例えば、特許文献１参照）。しかしながら、アルカリ性の液中（例えば、水素イオン指数（ｐＨ）が１０以上の液中）で吸着剤による処理を行うと、重金属を十分に吸着させることができなかったり、吸着した重金属が再溶解してしまったりして、汚染物質を十分に除去することが困難であった。
【先行技術文献】
【特許文献】
【０００５】
【特許文献１】特開２０１３−６９６号公報
【発明の概要】
【発明が解決しようとする課題】
【０００６】
本発明の目的は、水素イオン指数（ｐＨ）が大きい状態であっても、重金属を効率よく除去することができる吸着剤を提供すること、当該吸着剤を製造することができる吸着剤の製造方法を提供すること、また、被処理物から重金属を効率よく除去することができる処理方法を提供することにある。
【課題を解決するための手段】
【０００７】
このような目的は、下記の本発明により達成される。
本発明の吸着剤の製造方法は、ドロマイト類と、溶解状態のリン化合物を含む溶液とを接触させリン成分を前記ドロマイト類に吸着させる吸着工程と、
前記溶液と接触させた前記ドロマイト類を焼成する焼成工程とを有することを特徴とする。【０００８】
本発明の吸着剤の製造方法では、前記ドロマイト類は、水酸化ドロマイトであることが好ましい。【０００９】
本発明の吸着剤の製造方法では、前記ドロマイト類は、ドロマイトであることが好ましい。【００１０】
本発明の吸着剤の製造方法では、前記吸着工程をｐＨが２以上１２以下の条件で行うことが好ましい。【００１１】
本発明の吸着剤の製造方法では、前記焼成工程は、３００℃以上１０００℃以下の条件で行うことが好ましい。【００１２】
本発明の吸着剤の製造方法では、前記焼成工程の後に、水化させる水化工程をさらに有していることが好ましい。【００１３】
本発明の吸着剤の製造方法では、前記リン化合物として、汚泥灰由来物を用いることが好ましい。【００１４】
本発明の吸着剤の製造方法では、前記ドロマイト類１００質量部に対して、リン酸イオンを０．１質量部以上２０質量部以下の割合で吸着させることが好ましい。【００１５】
本発明の吸着剤は、ドロマイト類とリン酸イオンとを含み、
前記リン酸イオンの少なくとも一部が、前記ドロマイト類を構成するＣａおよびＭｇのうちの少なくとも一方と化学結合し、リン酸カルシウム系化合物およびリン酸マグネシウム系化合物のうちの少なくとも一方を形成していることを特徴とする。【００１６】
本発明の吸着剤では、２５℃で１ｇの吸着剤を１０ｍＬの水と混合した場合のリン酸イオンの溶出量が１００ｐｐｍ以下であり、２５℃で１ｇの吸着剤を１０ｍＬの１Ｎの塩酸と混合した場合のリン酸イオンの溶出量が吸着量の３０％以上であることが好ましい。【００１７】
本発明の吸着剤では、ＢＥＴ比表面積が１０ｍ２／ｇ以上１０００ｍ２／ｇ以下であることが好ましい。【００１８】
本発明の吸着剤は、平均細孔径が１ｎｍ以上２００ｎｍ以下であることが好ましい。【００１９】
本発明の処理方法は、本発明の製造方法を用いて製造された吸着剤と、重金属を含む被処理物とを接触させ、被処理物中に含まれる前記重金属を除去することを特徴とする。【００２０】
本発明の処理方法は、本発明の吸着剤と、重金属を含む被処理物とを接触させ、被処理物中に含まれる前記重金属を除去することを特徴とする。【００２１】
本発明の処理方法では、ｐＨが５以上の条件で、前記吸着剤と前記被処理物とを接触させることが好ましい。
【発明の効果】
【００２２】
本発明によれば、水素イオン指数（ｐＨ）が大きい状態であっても、重金属を効率よく除去することができる吸着剤を提供すること、当該吸着剤を製造することができる吸着剤の製造方法を提供すること、また、被処理物から重金属を効率よく除去することができる処理方法を提供することができる。
【図面の簡単な説明】
【００２３】
【図１】図１は、実施例１の吸着剤についてのＸ線回折（ＸＲＤ）の結果を示すグラフである。
【図２】図２は、実施例３の吸着剤についての細孔分布を示すグラフである。
【図３】図３は、比較例２の吸着剤についての細孔分布を示すグラフである。
【図４】図４は、実施例１〜５および比較例１、２の吸着剤を用いて、ヒ素、ニッケル、カドミウム、鉛、クロムを、それぞれ、２０００ｐｐｂの含有率で含む標準液を処理した場合の、ｐＨ１０から１４の範囲におけるヒ素の除去率を示すグラフである。
【図５】図５は、実施例３の吸着剤を用いて、ヒ素を２０００ｐｐｂの含有率で含み、他の重金属を実質的に含有しない標準液（単独溶液）を処理した場合のｐＨとヒ素の除去率との関係、および、実施例３の吸着剤を用いて、ヒ素、ニッケル、カドミウム、鉛、クロムを、それぞれ、２０００ｐｐｂの含有率で含む標準液（混合溶液）を処理した場合のｐＨとヒ素の除去率との関係を示すグラフである。
【図６】図６は、実施例１〜５および比較例１、２の吸着剤を用いて、ヒ素、ニッケル、カドミウム、鉛、クロムを、それぞれ、２０００ｐｐｂの含有率で含む標準液を処理した場合の、ｐＨ１０から１４の範囲におけるクロムの除去率を示すグラフである。
【発明を実施するための形態】
【００２４】
［吸着剤の製造方法］
まず、本発明の吸着剤の製造方法について説明する。
【００２５】
本発明の吸着剤の製造方法は、ドロマイト類と、溶解状態のリン化合物を含む溶液とを接触させリン成分を前記ドロマイト類に吸着させる吸着工程と、前記溶液と接触させた前記ドロマイト類を焼成する焼成工程とを有する。
【００２６】
これにより、水素イオン指数（ｐＨ）が大きい状態であっても、重金属を効率よく除去することができる吸着剤の製造方法を提供する。特に、重金属を効率よく除去することができる吸着剤を、安価で、生産性良く製造することができる。
【００２７】
また、本発明の製造方法では、従来高い除去率で除去することが特に困難であったヒ素についても、高い除去率で除去することが可能な吸着剤を製造することができる。
【００２８】
＜吸着工程＞
吸着工程では、ドロマイト類と、溶解状態のリン化合物を含む溶液とを接触させる。これにより、溶液中に含まれるリン成分をドロマイト類に吸着させる。
【００２９】
本工程で用いるドロマイト類としては、ドロマイト、水酸化ドロマイト（消化ドロマイト。ドロマイトプラスターを含む）、軽焼ドロマイト、ドロマイトクリンカー等が挙げられ、これらから選択される１種または２種以上を組み合わせて用いることができる。
【００３０】
中でも、水酸化ドロマイトを用いることにより、後の焼成工程において、リン酸イオンとドロマイト類を構成するＣａやＭｇとの間での化学結合の形成をより好適に進行させることができる。
【００３１】
また、ドロマイトを用いることにより、原料としてのドロマイト類の選択の幅が広がり、ドロマイト類の粒径や細孔径等の条件を好適に調整することができる。また、原料がより安価であるため、吸着剤の生産コストのさらなる低減の観点からも有利である。
【００３２】
本工程で用いるドロマイト類（すなわち、原料としてのドロマイト類）は、通常、多孔質である。
これにより、吸着剤の単位質量（または単位体積）当たりの表面積を大きくすることができ、重金属の除去効率をさらに向上させることができる。さらに、焼成工程により、比表面積を増加させることができる。
【００３３】
原料としてのドロマイト類の平均細孔径は、特に限定されないが、１ｎｍ以上２００ｎｍ以下であるのが好ましく、２ｎｍ以上１００ｎｍ以下であるのがより好ましく、５ｎｍ以上３０ｎｍ以下であるのがさらに好ましい。
【００３４】
これにより、吸着剤の耐久性を確保しつつ、吸着剤による重金属の除去効率をさらに向上させることができる。なお、平均細孔径は、例えば、焼成工程での焼成条件等により調整することができる。
【００３５】
吸着工程でドロマイト類と接触させるリン化合物（すなわち、ドロマイト類に吸着させるリン成分）は、少なくともその一部が溶媒に溶解していればよく、例えば、リン化合物の他の一部は、前記溶液中において分散した状態であってもよい。すなわち、前記溶液を構成する溶媒は、分散媒としても機能してもよい。
【００３６】
前記溶液は、溶媒として少なくとも水を含む水溶液であるのが好ましいが、水以外の溶媒を含んでいてもよい。また、前記溶媒は、リン化合物以外の成分を溶質、分散質として含んでいてもよい。
【００３７】
本工程でドロマイト類と接触させるリン化合物としては、例えば、リン酸やその塩（例えば、リン酸アンモニウム、リン酸水素二アンモニウム、リン酸二水素アンモニウム、リン酸三ナトリウム、リン酸水素二ナトリウム、リン酸二水素ナトリウム、リン酸三カリウム、リン酸水素二カリウム、リン酸二水素カリウム、リン酸二水素カルシウム等）、亜リン酸やその塩、ペルオキソ一リン酸やその塩、ホスホン酸やその塩、ホスフィン酸やその塩、五酸化二リン等のリンの酸化物、五塩化リン等のリンのハロゲン化物、塩化ホスホリル等のハロゲン化ホスホリル、一リン化カルシウム、二リン化カルシウム等のリン化カルシウム等が挙げられる。
【００３８】
中でも、リン酸およびその塩が好ましい。
これにより、焼成工程でのリン酸イオンとドロマイト類を構成するＣａ、Ｍｇとの間での化学結合の形成をより好適に進行させることができる。
【００３９】
さらに、汚泥灰に含まれているリンを酸またはアルカリ溶液のなかでリン酸イオンとして溶出させ、ドロマイト類を構成するＣａやＭｇと化学結合をさせれば、経済的で、かつ好適に吸着剤を製造できる。
【００４０】
前記溶液中におけるリン化合物の濃度は、０．０１質量％以上８０質量％以下であるのが好ましく、０．１質量％以上１０質量％以下であるのがより好ましく、１質量％以上２質量％以下であるのがさらに好ましい。
【００４１】
これにより、ドロマイト類に吸着しないで残存するリン化合物の量を抑制しつつ、ドロマイト類へのリン化合物の吸着量を多くすることができ、吸着剤による重金属の除去効率をさらに向上させることができる。
【００４２】
リン化合物としては、いかなるものを用いてもよく、例えば、合成品や、鉱石由来物、活性汚泥由来物、鉄鋼スラグ由来物等が挙げられるが、汚泥灰由来物を用いるのが好ましい。
【００４３】
このように、貴重な資源であるリンとして、産業廃棄物である汚泥灰由来物を用いることにより、資源の有効活用ができ、また、産業廃棄物量の削減等の観点からも好ましい。また、吸着剤のコスト削減の観点からも好ましい。
【００４４】
ドロマイト類とリン化合物との比率は特に限定されないが、ドロマイト類に対するリン化合物の吸着量は、リン酸イオン量の換算で、ドロマイト類１００質量部（％）に対して、０．１質量部以上２０質量部以下であるのが好ましく、１質量部以上２質量部以下であるのがより好ましい。
【００４５】
これにより、ドロマイト類に吸着しないで残存するリン化合物の量を抑制しつつ、ドロマイト類へのリン化合物の吸着量を多くすることができ、ドロマイトより高価なリンを節約することもできる。さらに、吸着剤による重金属の除去効率をさらに向上させることができる。
【００４６】
本工程は、ドロマイト類とリン化合物を含む溶液とを含む混合物のｐＨが、２以上１２以下の条件で行うのが好ましく、４以上８以下の条件で行うのがより好ましい。
【００４７】
これにより、リン化合物をドロマイト類により効率よく吸着させることができ、吸着剤による重金属の除去効率をさらに向上させることができる。
【００４８】
また、本工程は、前記混合物を撹拌しつつ行うのが好ましい。
これにより、リン化合物とドロマイト類とをより効率よく接触させることができ、リン化合物をドロマイト類により効率よく吸着させることができる。特に、ドロマイト類の空孔内においてもリン化合物をドロマイト類により効率よく吸着させることができる。その結果、吸着剤による重金属の除去効率をさらに向上させることができる。
前記混合物の混合には、各種撹拌装置、各種混合装置を用いることができる。
【００４９】
本工程の処理時間（すなわち、ドロマイト類と溶解状態のリン化合物を含む溶液との接触時間）は、１分以上１８０分以下であるのが好ましく、１０分以上６０分以下であるのがより好ましい。
【００５０】
これにより、吸着剤の生産性の低下を効果的に防止しつつ、吸着剤による重金属の除去効率をさらに向上させることができる。
【００５１】
本工程の処理温度は、０℃以上１００℃以下であるのが好ましく、１０℃以上８０℃以下であるのがより好ましく、２０℃以上６０℃以下であるのがさらに好ましい。
【００５２】
これにより、吸着剤の製造に要するエネルギー量を削減しつつ、リン化合物をドロマイト類により効率よく吸着させることができ、短時間で効率よく本工程を行うことができる。
【００５３】
吸着工程で、リン成分が溶解されている水溶液の中でリンをドロマイト類に吸着させた後に、固液分離を行う（固液分離工程）。
【００５４】
また、固液分離工程で得られた固体であるリン吸着ドロマイト類に対し、乾燥処理を行う（乾燥工程）。
【００５５】
乾燥工程での処理温度は、特に限定されないが、３００℃以下であるのが好ましく、７０℃以上３００℃以下であるのがより好ましい。
【００５６】
その後、乾燥処理したリン吸着ドロマイト類を用いて、以下に詳述する焼成工程を行う。
【００５７】
＜焼成工程＞
焼成工程では、溶液と接触させたドロマイト類（すなわち、リン成分を吸着したドロマイト類）を焼成する。
【００５８】
これにより、リン酸成分が吸着剤（すなわち、原料としてのドロマイト類）に固定化され、原料としてのドロマイト類に比べて、重金属の吸着能力が向上する。特に、アルカリ性の条件下での重金属の吸着能力が顕著に向上する。
【００５９】
また、焼成により、ドロマイト類を構成していたＣａおよびＭｇのうちの少なくとも一方がＰと化学結合（特に、イオン結合）し、リン酸カルシウム系化合物およびリン酸マグネシウム系化合物のうちの少なくとも一方が形成されることにより、幅広いｐＨ領域（特に、ｐＨが５以上の領域）において、吸着剤が被処理物と接触した場合のリン成分の脱離が効果的に防止され、安定的に優れた吸着能力が発揮される。
また、重金属だけでなく、Ｆ（フッ素）も好適に除去することができる。
【００６０】
また、低いｐＨ領域（例えば、ｐＨが３以下の領域）では、リン成分を好適に溶解させることができ、吸着剤に吸着した重金属を好適に溶出させることができる。これにより、吸着剤と重金属とを好適に分離することができ、例えば、重金属を好適に再利用することができる。特に、貴金属（すなわち、Ａｕ、Ａｇ、Ｐｔ、Ｐｄ、Ｒｈ、Ｉｒ、Ｒｕ、Ｏｓ）、希少金属（例えば、Ｃｒ、Ｍｎ、Ｃｏ、Ｎｉ、Ｍｏ、Ｗ、Ｂｉ等）を吸着させた場合に、特に有利である。
【００６１】
上記のような優れた効果は、焼成工程でリン成分を吸着剤（すなわち、ドロマイト類）に吸着させ、それを固定化することにより得られるのであって、単に、ドロマイト類とリン化合物を混合し固体と固体が接触することでは得られない。より具体的には、例えば、リン含有水溶液中等において、単に、ドロマイト類とリン化合物とを接触させたとしても、反応性が悪く、焼成処理を行わなかった場合では、高濃度のアルカリ条件で被処理物を処理する際等に、リン酸成分が容易に溶出してしまい、重金属の除去効率の向上の効果が安定的には得られない。
【００６２】
リン酸カルシウム系化合物としては、例えば、リン酸カルシウム（Ｃａ（Ｈ２ＰＯ４）２やその水和物）、無水リン酸水素カルシウム（ＣａＨＰＯ４）、ヒドロキシアパタイト（ＨＡＰ）（Ｃａ１０（ＰＯ４）６（ＯＨ）２）等のようなリン酸イオンとカルシウムイオンとを含む化合物が挙げられる。
【００６３】
リン酸マグネシウム系化合物としては、例えば、リン酸マグネシウム水和物（Ｍｇ３（ＰＯ４）２やその水和物）、リン酸水素マグネシウム水和物（ＭｇＨＰＯ４）２やその水和物）、二リン酸マグネシウム（Ｍｇ２Ｐ２Ｏ７）等のようなリン酸イオンとマグネシウムイオンとを含む化合物が挙げられる。
【００６４】
焼成工程の処理温度（最高焼成温度）は、３００℃以上１０００℃以下であるのが好ましく、４００℃以上８００℃以下であるのがより好ましい。
【００６５】
これにより、吸着剤の製造に要するエネルギー量を削減しつつ、リン酸イオンとドロマイト類を構成するＣａやＭｇとの間で、より効率よく化学結合を形成させることができ、短時間で効率よく本工程を行うことができる。
【００６６】
焼成工程での処理時間（例えば、２００℃以上の温度での加熱時間）は、特に限定されないが、０．３時間以上１０時間以下であるのが好ましく、１時間以上５時間以下であるのがより好ましく、２時間以上３時間以下であるのがさらに好ましい。
【００６７】
これにより、吸着剤の生産性の低下を効果的に防止しつつ、吸着剤による重金属の除去効率をさらに向上させることができる。
【００６８】
また、焼成工程での加熱は、ほぼ一定の温度で保持するようにして行ってもよいし、異なる複数の保持温度で保持するようにして行ってもよい。また、焼成工程での加熱は、ほぼ一定の昇温速度、ほぼ一定の降温速度となるようにして行ってもよいし、昇温時の昇温速度、降温時の降温速度の少なくとも一方が、経時的に変化するようにして行ってもよい。
【００６９】
より具体的には、例えば、焼成工程では、所定の昇温速度（すなわち、第１の昇温速度）で温度を上昇させ、所定の温度（すなわち、第１の温度）に到達した時点で所定時間（すなわち、第１の保持時間）だけ第１の温度で保持し（すなわち、昇温速度をゼロとし）、その後、第１の昇温速度とは異なる所定の昇温速度（すなわち、第２の昇温速度）で温度を上昇させ、所定の温度（すなわち、第２の温度）に到達した時点で所定時間（すなわち、第２の保持時間）だけ第２の温度で保持し（すなわち、昇温速度をゼロとし）、その後、所定の降温速度（すなわち、第１の降温速度）で温度を低下させ、所定の温度（すなわち、第３の温度）に到達した時点で所定時間（すなわち、第３の保持時間）だけ第３の温度で保持し（すなわち、降温速度をゼロとし）、その後、第１の降温速度とは異なる所定の降温速度（すなわち、第２の降温速度）で温度を低下させてもよい。
【００７０】
前記第１の温度は、例えば、１００℃以上３００℃以下の温度とすることができる。
前記第２の温度は、前述した最高焼成温度とすることができる。
前記第３の温度は、例えば、１００℃以上３００℃以下の温度とすることができる。
【００７１】
前記第１の保持時間は、例えば、１０分以上４時間以下とすることができる。
前記第２の保持時間は、例えば、３０分以上５時間以下とすることができる。
前記第３の保持時間は、例えば、１０分以上４時間以下とすることができる。
【００７２】
前記第１の昇温速度は、５℃以上２０℃以下とすることができる。
前記第２の昇温速度は、１０℃以上４０℃以下とすることができる。
前記第１の降温速度は、２℃以上１５℃以下とすることができる。
前記第２の降温速度は、５℃以上２０℃以下とすることができる。
【００７３】
また、焼成工程は、いかなる雰囲気中で行ってもよいが、空気中で行うのが好ましい。
これにより、焼成工程に比較的単純な構成の装置を用いることができ、雰囲気の組成等の調整を行う必要がなく、吸着剤の生産性を向上させることができる。また、原料としてリン酸（リン酸の塩を含む）以外のリン化合物を用いた場合であっても、本工程でリンの酸化数を調整して効率よくリン酸カルシウム系化合物を形成させることができる。
【００７４】
＜水化工程＞
上記のような焼成工程で得られた焼成物をそのまま吸着剤として用いてもよいが、焼成工程の後に、水化させる水化工程をさらに有していてもよい。
【００７５】
これにより、吸着剤の化学的安定性が向上する。また、吸着剤の親水性が向上し、例えば、吸着剤により処理すべき被処理物が水を含む場合に、吸着剤と被処理物との親和性（例えば、吸着剤に対する被処理物の濡れ性）をより向上させることができる。その結果、例えば、吸着剤の空孔内にも好適に被処理物を侵入させることができ、吸着剤による重金属の除去効率がさらに向上する。
【００７６】
水化工程は、前記焼成物と水とを接触させることにより行うことができ、例えば、水を含む液中に前記焼成物を浸漬したり、前記焼成物に水を含む液体を噴霧したりすること等により行うことができる。
【００７７】
上述したような本発明の吸着剤の製造方法によれば、水素イオン指数（ｐＨ）が大きい状態であっても、重金属を効率よく除去することができる吸着剤を簡易な方法で効率よく製造することができる。
【００７８】
また、本発明の製造方法では、製造条件、より具体的には、例えば、リン化合物のドロマイト類に対する比率や、焼成工程での熱処理条件等を調整することにより、各重金属の吸着のしやすさを調整することができる。これにより、例えば、特定の種類の重金属の選択性を高めることができ、当該特定の重金属の回収、精製等に好適に適用することができる。
【００７９】
［吸着剤］
次に、本発明の吸着剤について説明する。
【００８０】
本発明の吸着剤は、ドロマイト類とリン酸イオンとを含み、リン酸イオンの少なくとも一部が、ドロマイト類を構成するＣａおよびＭｇのうちの少なくとも一方と化学結合（特に、イオン結合）し、リン酸カルシウム系化合物およびリン酸マグネシウム系化合物のうちの少なくとも一方形成していることを特徴とする。
【００８１】
これにより、水素イオン指数（ｐＨ）が大きい状態であっても、重金属を効率よく除去することができる吸着剤を提供することができる。
【００８２】
特に、本発明の吸着剤は、従来高い除去率で除去することが特に困難であったヒ素についても、高い除去率で除去することができる。
【００８３】
本発明の吸着剤は、いかなる方法で製造してもよいが、前述したような本発明に係る吸着剤の製造方法を用いることにより、本発明の吸着剤を効率よく製造することができる。
【００８４】
本発明の吸着剤では、リン酸イオンの大部分が、ドロマイト類を構成するＣａやＭｇと化学結合しているのが好ましい。
【００８５】
より具体的には、２５℃で１ｇの吸着剤を１０ｍＬの水と混合した場合のリン酸イオンの溶出量が、１００ｐｐｍ以下であるのが好ましく、５０ｐｐｍ以下であるのがより好ましく、３０ｐｐｍ以下であるのがさらに好ましい。
【００８６】
このような条件を満足する場合、吸着剤中にリンがより安定的に固定されており、長期間にわたって吸着剤を使用する場合や、大量の被処理物を処理する場合（すなわち、大量の被処理物を吸着剤と接触させる場合）であっても、安定的に重金属を優れた効率で除去することができる。
【００８７】
なお、吸着剤を水と混合した場合のリン酸イオンの溶出量は、例えば、吸着剤と水とを混合して１時間撹拌した後に測定を行うことにより求めることができる。
【００８８】
リン酸イオンがドロマイト類を構成するＣａやＭｇと化学結合していることは、例えば、吸着剤を、上記のようにして水と接触させた後に、低ｐＨの液体と接触させた場合に、リン酸イオンの溶出量が大幅に増加することにより確認することができる。
【００８９】
より具体的には、２５℃で１ｇの吸着剤を１０ｍＬの１Ｎの塩酸と混合した場合にリン酸イオンの溶出量が大幅に増加することにより確認することができる。
【００９０】
２５℃で１ｇの吸着剤を１０ｍＬの１Ｎの塩酸と混合した場合のリン酸イオンの溶出量は、吸着剤に含まれている全リン（すなわち、吸着量）の３０％以上であるのが好ましく、６０％以上であるのがより好ましく、８０％以上であるのがさらに好ましい。
【００９１】
このような条件を満足する場合、吸着剤中により多くのリンが固定されており、特に優れた重金属の除去能力が得られる。したがって、長期間にわたって吸着剤を使用する場合や、大量の被処理物を処理する場合（すなわち、大量の被処理物を吸着剤と接触させる場合）であっても、安定的に重金属を優れた効率で除去することができる。
【００９２】
なお、吸着剤を１Ｎの塩酸と混合した場合のリン酸イオンの溶出量は、例えば、吸着剤と１Ｎの塩酸とを混合して１時間撹拌した後に測定を行うことにより求めることができる。
【００９３】
吸着剤は、通常、多孔質体である。
これにより、吸着剤の単位質量（または単位体積）当たりの表面積を大きくすることができ、重金属の除去効率をさらに向上させることができる。
【００９４】
吸着剤における平均細孔径は、特に限定されないが、１ｎｍ以上２００ｎｍ以下であるのが好ましく、２ｎｍ以上１００ｎｍ以下であるのがより好ましく、５ｎｍ以上３０ｎｍ以下であるのがさらに好ましい。
【００９５】
これにより、吸着剤の耐久性を確保しつつ、吸着剤による重金属の除去効率をさらに向上させることができる。
【００９６】
吸着剤のＢＥＴ比表面積は、特に限定されないが、１０ｍ２／ｇ以上が好ましい。４０ｍ２／ｇ以上１０００ｍ２／ｇ以下であれば十分な重金属除去性能が得られる。
これにより、吸着剤による重金属の除去効率はさらに向上する。
【００９７】
吸着剤の形状、大きさは特に限定されないが、吸着剤が粒子状をなしている場合、その平均粒径は、０．５μｍ以上２００００μｍ以下であるのが好ましく、１μｍ以上５００μｍ以下であるのがより好ましく、５０μｍ以上３００μｍ以下であるのがさらに好ましい。
【００９８】
これにより、吸着剤の単位質量（または単位体積）当たりの粒子表面積を大きくすることや吸着剤にリン成分を均一に吸着させることができるとともに、粒子状の吸着剤が不本意に凝集してしまうこと等が効果的に防止され、吸着剤の流動性、取り扱いのしやすさが向上する。また、容器への充填性（すなわち、充填のしやすさ、容器の形状に対する追従性）を向上させることができ、所望の形状への成形が容易となる。
【００９９】
［吸着剤処理方法］
次に、本発明の処理方法について説明する。
【０１００】
本発明の処理方法は、本発明に係る吸着剤と、重金属を含む被処理物とを接触させ、被処理物中に含まれる重金属を除去することを特徴とする。
【０１０１】
これにより、被処理物から重金属を効率よく除去することができる処理方法を提供することができる。
【０１０２】
本発明の処理方法を行う際の被処理物の形態は、特に限定されないが、通常、流動性を有しており、例えば、液状（ペースト状、スラリー状を含む）や、気体状等が挙げられる。
【０１０３】
特に、被処理物の形態は、液状であるのが好ましい。これにより、被処理物は、吸着剤と好適に接触（例えば、吸着剤が有する空孔内に好適に侵入）し、より効率よく重金属を除去することができる。
【０１０４】
吸着剤と被処理物とを接触させる際の、吸着剤と被処理物との混合物のｐＨ（水素イオン指数）は、５以上であるのが好ましく、１０以上であるのがより好ましく、１１以上１４以下であるのがさらに好ましい。
【０１０５】
これにより、吸着剤による重金属の除去効率をさらに向上させることができる。特に、従来の吸着剤では、上記のような高ｐＨの領域では、重金属の除去効率が低下する傾向が顕著に発生する場合があったが、本発明の吸着剤では、上記のような高ｐＨ領域で特に優れた重金属の除去効率が得られる。すなわち、上記のような高ｐＨで吸着剤を用いる場合に、本発明による効果がより顕著に発揮される。
【０１０６】
特に、除去すべき重金属がＰｂ（鉛）である場合、吸着剤と被処理物との接触時におけるｐＨは、５以上であるのが好ましく、除去すべき重金属がＣｄ（カドミウム）である場合、吸着剤と被処理物との接触時におけるｐＨは、８以上であるのが好ましく、除去すべき重金属がＰｂ、Ｃｄ以外の重金属である場合、吸着剤と被処理物との接触時におけるｐＨは、１０以上であるのが好ましい。
【０１０７】
被処理物は、除去すべき重金属を含む可能性があるものであれば、いかなるものであってもよいが、例えば、工場や実験室、発電所、建築物の解体現場、鉱山からの廃水、下水汚泥燃焼灰やこれを含む液体、井戸水等が挙げられる。
【０１０８】
被処理物は、除去すべき重金属を含む可能性があるものであればよく、実際に重金属を含んでいるか否かを問わない。
【０１０９】
ただし、被処理物中における重金属の含有率（ただし、複数種の重金属を含む場合には、これらの含有率の総和）は、特に限定されないが、０．００１ｐｐｍ以上１００，０００ｐｐｍ以下であるのが好ましく、０．０１ｐｐｍ以上１０，０００ｐｐｍ以下であるのがより好ましい。
【０１１０】
これにより、重金属の除去率（すなわち、吸着率）を特に高くしつつ、処理後の被処理物中の重金属の含有率を特に低くすることができる。すなわち、本発明による効果がより顕著に発揮される。
【０１１１】
以上、本発明の好適な実施形態について説明したが、本発明は、これらに限定されない。
【０１１２】
例えば、本発明の吸着剤は、ドロマイト類とリン酸イオンとを含み、前記リン酸イオンの少なくとも一部が、前記ドロマイト類を構成するＣａおよびＭｇのうちの少なくとも一方と化学結合し、リン酸カルシウム系化合物およびリン酸マグネシウム系化合物のうちの少なくとも一方を形成していればよく、前述したような方法で製造されたものに限定されない。
【０１１３】
また、本発明の吸着剤の製造方法は、前述した工程以外の工程（例えば、前処理工程、中間処理工程、後処理工程等）を有していてもよい。例えば、焼成工程よりも後に、焼成物を粉砕または解砕する工程や、分級する工程を有していてもよい。また、所定の形状に成形された吸着剤を得るための成形工程を有していてもよい。
【０１１４】
また、前述した実施形態では、焼成工程の後に水化工程を有する場合について代表的に説明したが、本発明の吸着剤の製造方法は、水化工程を有していなくてもよい。
【実施例】
【０１１５】
以下、本発明を具体的な実施例に基づいて詳細に説明するが、本発明はこれらに限定されない。【０１１６】
《１》吸着剤の製造
（実施例１）
まず、３００ｍＬの三角フラスコに、１ｍｏｌ／Ｌに調整した塩酸：１００ｍＬを入れて加熱し８０℃にした。そこに、汚泥灰：１ｇを入れ、マグネットスターラーを用いて温度を保ちつつ、５０分間撹拌し、汚泥灰中に含まれるリン化合物を溶解させた。なお、汚泥灰から溶出したリン化合物のうち８０質量％以上は、リン酸またはその塩であった。【０１１７】
撹拌終了後に、固液分離を行い、分離した液相（すなわち、濾液）を５００ｍＬにメスアップした。モリブデンブルー法により、メスアップした溶液中におけるリン化合物の濃度を求めたところ、リン溶出率は９０質量％であった。【０１１８】
次に、前記溶液に対し１ｍｏｌ／Ｌの水酸化ナトリウム水溶液を加え、ｐＨが７となるように調整した。【０１１９】
次に、前記のようにしてｐＨが調整されたリン化合物の溶液を室温（２５℃）まで冷却した後、当該溶液：５００ｍＬに別途用意した平均細孔径：１０〜２０ｎｍの多孔質のドロマイト：５ｇを加え、この混合液を１時間撹拌することにより、ドロマイトにリン化合物を吸着させた（吸着工程）。【０１２０】
撹拌終了後に、固液分離を行い、リン化合物が吸着されたドロマイトに焼成処理を施した（焼成工程）。焼成処理は、まず、室温から２００℃までは昇温速度：１０℃／分で昇温し、２００℃で２時間保持し、次いで、８００℃（最高焼成温度）まで昇温速度：２０℃／分で昇温し、８００℃（最高焼成温度）で２時間保持し、次いで、２００℃まで、降温速度：５℃／分で降温し、２００℃で２時間保持し、その後、室温まで、降温速度：１０℃／分で降温することにより行った。【０１２１】
次に、上記のようにして得られた焼成物を、水中に浸漬することにより水化処理を施し、その後、固液分離して自然乾燥した。その後、乳鉢ですりつぶすことにより粉末状の吸着剤を得た。【０１２２】
一方、ドロマイトにリン化合物を吸着させた後の液相（すなわち、濾液）については、１０００ｍＬにメスアップし、その後、モリブデンブルー法によりリン化合物の濃度を求めた。そして、その結果から、ドロマイトに吸着されたリンの量（すなわち、吸着剤中におけるリンの含有率）を求めた。その結果、吸着剤中におけるリンの含有率は、１質量％であることが分かった。【０１２３】
（実施例２）
焼成処理の条件を、最高焼成温度を９００℃に変更した以外は、前記実施例１と同様にして吸着剤を製造した。【０１２４】
（実施例３）
焼成処理の条件を、最高焼成温度を７００℃に変更した以外は、前記実施例１と同様にして吸着剤を製造した。【０１２５】
（実施例４）
焼成処理の条件を、最高焼成温度を６００℃に変更した以外は、前記実施例１と同様にして吸着剤を製造した。【０１２６】
（実施例５）
焼成処理の条件を、最高焼成温度を４００℃に変更した以外は、前記実施例１と同様にして吸着剤を製造した。【０１２７】
（比較例１）
本比較例では、前記実施例１で原料として用いたドロマイトをそのまま吸着剤として用いた。【０１２８】
（比較例２）
本比較例では、水酸化ドロマイトをそのまま吸着剤として用いた。【０１２９】
前記各実施例および前記各比較例の吸着剤の製造条件、吸着剤の構成等を表１にまとめて示す。なお、ＢＥＴ比表面積は、表面積測定装置（Mircometrics社製、TriStarII3020）を用いた測定により求められた数値である。また、前記各実施例では、吸着剤の平均粒径は、いずれも、２００ｎｍ以上３００ｎｍ以下の範囲内の値であった。また、前記各実施例では、吸着工程におけるドロマイト類とリン化合物を含む溶液とを含む混合物のｐＨは、いずれも６以下であった。また、前記各実施例では、２５℃で１ｇの吸着剤を１０ｍＬの水と混合し、１時間撹拌した後に測定を行うことにより求めたリン酸イオンの溶出量の値は、いずれも、１０ｐｐｍ以下であり、その後にさらに、固液分離し、２５℃で１ｇの吸着剤を１０ｍＬの１Ｎの塩酸と混合し、１時間撹拌した場合のリン酸イオンの溶出量の値は、いずれも、吸着剤に含まれる全リン（すなわち、吸着量）の８０％以上であった。【０１３０】
また、前記各実施例の吸着剤について、Ｘ線回折（ＸＲＤ）にて成分の分析を行ったところ、いずれも、リン酸カルシウム系化合物（すなわち、リン酸カルシウム、無水リン酸水素カルシウム、ヒドロキシアパタイト）が含まれていることが確認された。図１に、代表的に、実施例１の吸着剤についてのＸ線回折（ＸＲＤ）の結果を示す。
また、図２、図３には、実施例３および比較例２の吸着剤についての細孔分布を示す。【０１３１】
【表１】
2018225639.tif 000002
【０１３２】
《２》評価
まず、ヒ素（Ａｓ）を２０００ｐｐｂの含有率で含み、他の重金属を実質的に含有しないｐＨが１３の標準液Ａ、および、ヒ素（Ａｓ）、ニッケル（Ｎｉ）、カドミウム（Ｃｄ）、鉛（Ｐｂ）、クロム（Ｃｒ）を、それぞれ、２０００ｐｐｂの含有率で含み、ｐＨが１３の標準液Ｂを調製した。【０１３３】
次に、前記各実施例および各比較例の吸着剤について、それぞれ別個に、標準液Ａ：５０ｍＬに対し、吸着剤：０．１ｇを加え、１時間撹拌した。その後、固液分離し、液相について、ＩＣＰ質量分析法（Inductively Coupled Plasma Mass Spectrometry）によりヒ素の含有率を求め、当該含有率の値から吸着剤による除去率を求めた。【０１３４】
同様に、前記各実施例および各比較例の吸着剤について、それぞれ別個に、標準液Ｂ：５０ｍＬに対し、吸着剤：０．１ｇを加え、１時間撹拌した後、固液分離し、液相について、ＩＣＰ質量分析法により各重金属の含有率を求め、当該含有率の値から吸着剤による除去率を求めた。
これらの結果を表２にまとめて示す。【０１３５】
【表２】
2018225639.tif 000003
【０１３６】
表２から明らかなように、本発明では、高い除去率（すなわち、吸着率）で重金属であるヒ素を除去（すなわち、吸着）することができた。特に、従来では、重金属の除去率を高くすることが困難であったｐＨが高い状態で、重金属を効率よく除去することができた。同様に、本発明では、ヒ素以外の重金属（ニッケル（Ｎｉ）、カドミウム（Ｃｄ）、鉛（Ｐｂ）、クロム（Ｃｒ））についても、高い除去率（すなわち、吸着率）で除去（すなわち、吸着）することができた。
これに対し、各比較例では満足のいく結果が得られなかった。【０１３７】
また、前記各実施例および各比較例の吸着剤について、ｐＨを１０から１４の間で変動させた以外は、前記標準液Ａと同様にして調製した各液体を標準液として用いた以外は、前記と同様の評価を行ったところ、前記と同様に、各実施例では、高い除去率（吸着率）で重金属であるヒ素を除去（吸着）することができたのに対し、各比較例では各重金属の除去率はいずれも低かった。【０１３８】
図４に、実施例１〜５および比較例１、２の吸着剤を用いて、ヒ素、ニッケル、カドミウム、鉛、クロムを、それぞれ、２０００ｐｐｂの含有率で含む標準液を処理した場合の、ｐＨとヒ素の除去率との関係を示す。【０１３９】
また、前記各実施例および各比較例の吸着剤について、ｐＨを１０から１４の間で変動させた以外は、前記標準液Ｂと同様にして調製した各液体を標準液として用いた以外は、前記と同様の評価を行ったところ、前記と同様に、各実施例では、高い除去率（吸着率）で重金属であるヒ素を除去（吸着）することができたのに対し、各比較例では各重金属の除去率はいずれも低かった。また、前記各実施例の吸着剤では、ヒ素と同様に、ヒ素以外の重金属についても高い除去率で除去することができた。【０１４０】
図５に、実施例３の吸着剤を用いて、ヒ素を２０００ｐｐｂの含有率で含み、他の重金属を実質的に含有しない標準液（単独溶液）を処理した場合のｐＨとヒ素の除去率との関係、および、実施例３の吸着剤を用いて、ヒ素、ニッケル、カドミウム、鉛、クロムを、それぞれ、２０００ｐｐｂの含有率で含む標準液（混合溶液）を処理した場合のｐＨとヒ素の除去率との関係を示す。【０１４１】
図６に、実施例１〜５および比較例１、２の吸着剤を用いて、ヒ素、ニッケル、カドミウム、鉛、クロムを、それぞれ、２０００ｐｐｂの含有率で含む標準液を処理した場合の、ｐＨ１０から１４の範囲におけるクロムの除去率を示す。【０１４２】
また、吸着剤の製造に用いるリン化合物として、汚泥灰に対して酸を処理して溶出させたものの代わりに、汚泥灰に対してアルカリを処理して溶出させたものを用いた以外は、前記と同様にして吸着剤を製造し、前記と同様の評価を行ったところ、前記と同様の結果が得られた。
【産業上の利用可能性】
【０１４３】
本発明の吸着剤の製造方法は、ドロマイト類を溶解状態のリン化合物を含む溶液の中にいれ、リン成分をドロマイト類に吸着させる吸着工程と、前記溶液と接触させリン成分を吸着させた前記ドロマイト類を焼成する焼成工程とを有する。そのため、水素イオン指数（ｐＨ）が大きい状態であっても、重金属を効率よく除去することができる吸着剤を製造することができる吸着剤の製造方法を提供することができる。また、本発明の吸着剤は、ドロマイト類とリン酸イオンとを含み、前記リン酸イオンの少なくとも一部が、前記ドロマイト類を構成するＣａおよびＭｇのうちの少なくとも一方と化学結合し、リン酸カルシウム系化合物およびリン酸マグネシウム系化合物のうちの少なくとも一方を形成している。そのため、水素イオン指数（ｐＨ）が大きい状態であっても、重金属を効率よく除去することができる吸着剤を提供することができる。また、本発明の処理方法は、本発明に係る吸着剤と、重金属を含む被処理物とを接触させ、被処理物中に含まれる前記重金属を除去する。そのため、被処理物から重金属を効率よく除去することができる処理方法を提供することができる。したがって、本発明の吸着剤の製造方法、吸着剤および処理方法は、産業上の利用可能性を有する。
【図１】
2018225639.tif 000004
【図２】
2018225639.tif 000005
【図３】
2018225639.tif 000006
【図４】
2018225639.tif 000007
【図５】
2018225639.tif 000008
【図６】
2018225639.tif 000009
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
ドロマイト類と、溶解状態のリン化合物を含む溶液とを接触させ、リン成分を前記ドロマイト類に吸着させる吸着工程と、
前記リン成分を吸着した前記ドロマイト類を焼成することにより、前記リン成分が前記ドロマイト類に固定される焼成工程とを有し、
前記焼成工程は、３００℃以上１０００℃以下の条件で行うことを特徴とする吸着剤の製造方法。
【請求項２】
前記ドロマイト類は、水酸化ドロマイトである請求項１に記載の吸着剤の製造方法。
【請求項３】
前記ドロマイト類は、ドロマイトである請求項１または２に記載の吸着剤の製造方法。
【請求項４】
前記吸着工程をｐＨが２以上１２以下の条件で行う請求項１ないし３のいずれか１項に記載の吸着剤の製造方法。
【請求項５】
（削除）
【請求項６】
前記焼成工程の後に、水化させる水化工程をさらに有している請求項１ないし４のいずれか１項に記載の吸着剤の製造方法。
【請求項７】
前記リン化合物として、汚泥灰由来物を用いる請求項１ないし４および６のいずれか１項に記載の吸着剤の製造方法。
【請求項８】
前記ドロマイト類１００質量部に対して、リン酸イオンを０．１質量部以上２０質量部以下の割合で吸着させる請求項１ないし４、６および７のいずれか１項に記載の吸着剤の製造方法。
【請求項９】
ドロマイト類とリン酸イオンとを含み、
前記リン酸イオンの少なくとも一部が、前記ドロマイト類を構成するＣａおよびＭｇのうちの少なくとも一方と化学結合し、リン酸カルシウム系化合物およびリン酸マグネシウム系化合物のうちの少なくとも一方を形成しており、
２５℃で１ｇの吸着剤を１０ｍＬの水と混合した場合のリン酸イオンの溶出量が１００ｐｐｍ以下であり、
２５℃で１ｇの吸着剤を１０ｍＬの１Ｎの塩酸と混合した場合のリン酸イオンの溶出量が吸着量の３０％以上であることを特徴とする吸着剤。
【請求項１０】
（削除）
【請求項１１】
ＢＥＴ比表面積が１０ｍ２／ｇ以上１０００ｍ２／ｇ以下である請求項９に記載の吸着剤。
【請求項１２】
平均細孔径が１ｎｍ以上２００ｎｍ以下である請求項９または１１に記載の吸着剤。
【請求項１３】
請求項１ないし４、６ないし８および１６のいずれか１項に記載の製造方法を用いて製造された吸着剤と、重金属を含む被処理物とを接触させ、被処理物中に含まれる前記重金属を除去することを特徴とする処理方法。
【請求項１４】
請求項９、１１および１２のいずれか１項に記載の吸着剤と、重金属を含む被処理物とを接触させ、被処理物中に含まれる前記重金属を除去することを特徴とする処理方法。
【請求項１５】
ｐＨが５以上の条件で、前記吸着剤と前記被処理物とを接触させる請求項１３または１４に記載の処理方法。
【請求項１６】
前記焼成工程は、室温から第１の温度まで温度を上昇させ、前記第１の温度で所定時間保持し、その後、前記第１の温度から第２の温度まで温度を上昇させ、前記第２の温度で所定時間保持する処理を含み、
前記第１の温度は、１００℃以上３００℃以下であり、前記第２の温度は、４００℃以上１０００℃以下である請求項１ないし４および６ないし８のいずれか１項に記載の吸着剤の製造方法。
【国際調査報告】
2018225639.tif 000010
2018225639.tif 000011
2018225639.tif 000012
2018225639.tif 000013